(57)【特許請求の範囲】
【請求項１】
銅層、絶縁層および基板をこの順に有し、
前記絶縁層は、メチル基およびエチル基が全体の官能基のうち８０％以上を占めるシリコーンレジンのマトリックス中に、平均粒径が２．０μｍ以下である無機フィラーが分散した組織を有し、
前記絶縁層が前記銅層と前記基板にそれぞれ直接接合されており、耐電圧がＡＣ７０ｋＶ／ｍｍ以上、ＤＣ１３０ｋＶ／ｍｍ以上である、銅張積層板。
【請求項２】
銅層、絶縁層および基板をこの順に有し、
前記絶縁層は、メチル基およびエチル基が全体の官能基のうち９０％以上を占めるシリコーンレジンのマトリックス中に、平均粒径が２．０μｍ以下である無機フィラーが分散した組織を有し、
前記絶縁層が前記銅層と前記基板にそれぞれ直接接合されている、銅張積層板。
【請求項３】
銅層、絶縁層および基板をこの順に有し、
前記絶縁層は、メチル基が全体の官能基のうち９０％以上を占めるシリコーンレジンのマトリックス中に、平均粒径が２．０μｍ以下である無機フィラーが分散した組織を有し、
前記絶縁層が前記銅層と前記基板にそれぞれ直接接合されている、銅張積層板。
【発明の詳細な説明】
【技術分野】
【０００１】
本発明は、パワー半導体、半導体リレー、発光ダイオード（ＬＥＤ）等を実装するためのプリント基板として好適に使用される銅張積層板に関する。
【背景技術】
【０００２】
銅張積層板は、回路パターン形成のための銅箔を表面に有し、この銅箔にエッチング等の手段によってパターンを形成して使用されるものである。
かかる銅張積層板として本発明者らは特許文献１において、「銅層、白色層、接着層および熱伝導率が２００Ｗ／ｍ・Ｋ以上の高熱伝導基板をこの順に有し、前記白色層がオルガノポリシロキサンのマトリックス中に、ＢＮ、ＺｒＯ２、ＳｉＯ２、ＣａＦ２、ダイヤモンドのうちいずれか１種または２種以上のフィラーを有する組成であり、前記接着層が熱硬化性樹脂である銅張積層板」を開示した。
【０００３】
この特許文献１の銅張積層板は、エッチングにより銅層が除去されて露出する白色層が可視光および紫外光に対して高い反射率を有し、紫外光耐性や耐熱性にも優れていることから、発光ダイオード（ＬＥＤ）実装用プリント基板に特に好適である。
しかし、この特許文献１の銅張積層板は、白色層と高熱伝導基板との間に熱硬化性樹脂である接着層（典型的にはエポキシ樹脂層）を有することから、銅層および白色層から高熱伝導基板への放熱性が十分とは言えなかった。
【０００４】
一方、特許文献２には、電気回路、金属箔又は回路基板が、シリコーンゴムと無機充填剤からなる低弾性接着剤を介して放熱板に積層されてなる積層物が開示されている。この特許文献２の積層物では、低弾性接着剤を介して、電気回路および回路基板が直接接合されている。
【０００５】
しかし、特許文献２の積層物では、低弾性接着剤としてシリコーンゴムを用いていることから、放熱性と耐電圧とを両立させることが困難である。
すなわち、シリコーンゴムは二次元鎖状構造であるから、三次元網目構造であるシリコーンレジンと比較して、分子構造上絶縁膜中に雰囲気中の水分子等の分子が侵入しやすい。時間経過とともに、侵入した分子がシロキサン結合を切断したり、フィラーを分解したりするなどして劣化し、単位厚さあたりの耐電圧が維持できなくなる。一般的に耐電圧は、膜厚にかかわらず４ｋＶ以上が必要とされているところ、シリコーンゴムを用いる場合であっても、膜厚を厚くすれば４ｋＶ以上の耐電圧は達成可能である、しかし、シリコーンゴムやシリコーンレジンなどのシリコーン樹脂の熱伝導率は、銅やアルミニウムなどの金属材と比較して２〜３桁程度低いために、厚くするほど放熱性が大きく低下する。
近年、特にパワー半導体等では、放熱性能を確保するために、単位厚さあたりの耐電圧が高く、かつ膜厚の薄い絶縁層を有した銅張積層基板が求められている。放熱性と耐電圧とを両立させるには、単位厚さあたりの耐電圧を高くする必要あるが（図４参照。右上ほど、ハイスペック。）、シリコーンゴムは前述のとおり、時間経過と共に耐電圧が低下するため、放熱性と耐電圧とを両立させることが困難である。
【０００６】
さらに、シリコーンゴムを用いた場合、加熱により、接点障害の原因となる低分子シロキサンガスが発生するという問題もある。
【０００７】
他方、引用文献３には、基体層／絶縁体層／金属層なる構成を有し、基体層が炭化ケイ素粉末含有アルミニウムからなり、絶縁体層が硬化性メチルフェニルシリコーン樹脂および酸化アルミニウムまたは窒化アルミニウム、窒化ホウ素等の耐火物フィラーを含む硬化性組成物の硬化物からなる、回路基板用積層体が開示されている。
【０００８】
特許文献３の回路基板用積層体では、絶縁体層として硬化性メチルフェニルシリコーン樹脂を用いている。硬化性メチルフェニルシリコーン樹脂中のフェニル基は、分子構造上隙間が生じやすく、水分子等の侵入により劣化しやすいため、やはり、放熱性と耐電圧とを両立させ維持することが困難である。さらに、硬化性メチルフェニルシリコーン樹脂を用いた場合、防湿性および紫外光耐性が不十分となるという問題もある。
【先行技術文献】
【特許文献】
【０００９】
【特許文献１】特許第６０８９１４４号公報
【特許文献２】特開２００５−０７６０２３号公報
【特許文献３】特開２００７−０１２８７６号公報
【発明の概要】
【発明が解決しようとする課題】
【００１０】
本発明が解決しようとする課題は、放熱性と耐電圧とを両立させることのできる銅張積層板を提供することにある。
【課題を解決するための手段】
【００１１】
本発明によれば、次の（１）ないし（３）の銅張積層板が提供される。
（１）
銅層、絶縁層および基板をこの順に有し、
前記絶縁層は、メチル基およびエチル基が全体の官能基のうち８０％以上を占めるシリコーンレジンのマトリックス中に、平均粒径が２．０μｍ以下である無機フィラーが分散した組織を有し、
前記絶縁層が前記銅層と前記基板にそれぞれ直接接合されており、耐電圧がＡＣ７０ｋＶ／ｍｍ以上、ＤＣ１３０ｋＶ／ｍｍ以上である、銅張積層板。
（２）
銅層、絶縁層および基板をこの順に有し、
前記絶縁層は、メチル基およびエチル基が全体の官能基のうち９０％以上を占めるシリコーンレジンのマトリックス中に、平均粒径が２．０μｍ以下である無機フィラーが分散した組織を有し、
前記絶縁層が前記銅層と前記基板にそれぞれ直接接合されている、銅張積層板。
（３）
銅層、絶縁層および基板をこの順に有し、
前記絶縁層は、メチル基が全体の官能基のうち９０％以上を占めるシリコーンレジンのマトリックス中に、平均粒径が２．０μｍ以下である無機フィラーが分散した組織を有し、
前記絶縁層が前記銅層と前記基板にそれぞれ直接接合されている、銅張積層板。
【発明の効果】
【００１２】
本発明の銅張積層板によれば、絶縁層が銅層と基板にそれぞれ直接接合されているので、高い放熱性を実現できる。
また、本発明の銅張積層板において絶縁層は、メチル基およびエチル基が全体の官能基のうち８０％以上を占めるシリコーンレジンのマトリックス中に無機フィラーが分散した組織を有することから、特許文献２に開示されているシリコーンゴムや特許文献３に開示されている硬化性メチルフェニルシリコーン樹脂を用いた場合と比較して、単位厚さあたりの耐電圧を高く維持できる。具体的には膜厚１ｍｍあたりの耐電圧は、ＡＣ７０ｋＶ／ｍｍ以上、ＤＣ１３０ｋＶ／ｍｍ以上を維持できる。
すなわち本発明における絶縁層は、メチル基およびエチル基が全体の官能基のうち８０％以上を占めるシリコーンレジンをマトリックスとしているため、分子構造上の隙間が形成されにくい。その隙間から水分子などが侵入しにくいため、分子（特に水分子）の侵入に起因する劣化が生じにくい。なお、この働きは、官能基に対してメチル基の占める割合が大きいほど高くなり、メチル基が９０％以上であればより顕著となる。
以上より、本発明の銅張積層板によれば、放熱性と耐電圧とを両立させることができる。
【００１３】
さらに、シリコーンレジンは三次元網目構造を有することから、加熱により低分子シロキサンガスが発生することもない。
【００１４】
また、本発明で用いる、メチル基およびエチル基が全体の官能基のうち８０％以上を占めるシリコーンレジンは、特許文献３に開示されている硬化性メチルフェニルシリコーン樹脂と比較して、防湿性および紫外光耐性に優れ、それを維持できることから、パワー半導体、半導体リレー、発光ダイオード（ＬＥＤ）等を実装するためのプリント基板として好適に使用できる。
【図面の簡単な説明】
【００１５】
【図１】本発明の一実施形態である銅張積層板の製造方法の一例を示す模式図。
【図２】本発明の一実施形態である銅張積層板の銅張積層板の製造方法の他の例を示す模式図。
【図３】本発明の一実施例である銅張積層板の断面写真。
【図４】放熱性および耐電圧と膜厚との関係を示す概念図。
【発明を実施するための形態】
【００１６】
まず、本発明の一実施形態である銅張積層板の製造方法について説明する。
図１に、本発明の一実施形態である銅張積層板の製造方法の一例を模式的に示している。
【００１７】
この例では、まず、官能基として炭素数１〜５のアルコキシ基、炭素数１〜５のアルキル基（ただし、アルキル基の８０％以上がメチル基およびエチル基）、およびヒドロキシル基を有するシリコーンレジンを有機溶媒にて希釈し無機フィラーを分散させ、絶縁塗料を得る。この際、有機溶媒は塗料の塗布方法に合わせて適した粘度となる量を添加する。場合によっては有機溶媒の添加はなくてもよい。
【００１８】
次に、銅箔１上に絶縁塗料を乾燥状態で例えば２０〜１５０μｍの厚みとなるよう塗布し、乾燥させて有機溶媒を揮発させ、絶縁層２を銅箔１上に形成する。この絶縁層２は、メチル基およびエチル基が全体の官能基のうち８０％以上を占めるシリコーンレジンのマトリックス中に無機フィラーが分散した組織を有するものとなる。
絶縁塗料の塗布方法（コーティング方法）は、ディップコート法、スクリーン印刷法、溶液滴下法、印刷法、ロール・ツー・ロール法、スピンコート法、転写法、バーコート法、スキージ法、インクジェット法などが挙げられるが、絶縁塗料を塗布できれば塗布方法は限定されない。乾燥する温度は２０〜２００℃であることが好ましく、より好ましくは１００〜１８０℃である。
【００１９】
乾燥させた絶縁層２上にシリコーンレジンよりなる（シリコーンレジンを有機溶媒にて希釈してなる）接合塗料を乾燥状態で例えば０．１〜２０μｍの厚みになるよう塗布し、乾燥させてシリコーンレジンよりなる接合層３を絶縁層２上に形成する。この接合層３を構成するシリコーンレジンは、絶縁層２のマトリックスを構成するシリコーンレジンと同成分であることが好ましいが、必ずしもそうである必要はない。また、接合塗料の塗布方法（コーティング方法）は、ディップコート法、スクリーン印刷法、溶液滴下法、印刷法、ロール・ツー・ロール法、スピンコート法、転写法、バーコート法、スキージ法、インクジェット法などが挙げられるが、接合塗料を薄く塗布できれば塗布方法は限定されない。乾燥する温度は２０〜１１０℃であることが好ましく、より好ましくは７０〜１００℃である。
【００２０】
このように絶縁層２および接合層３が順に形成された銅箔１上に接合したい基板４を置き、真空加圧加熱装置を用いて加熱および加圧した状態で接合（積層）すると、絶縁層２が銅箔１（銅層）と基板４にそれぞれ直接接合されている、本実施形態の銅張積層板が得られる。すなわち、接合層３はシリコーンレジンよりなり、絶縁層２のマトリックスもシリコーンレジンよりなるので、前述の加熱加圧接合により接合層３が絶縁層２に吸収されて、接合層３と絶縁層２が混然一体となった硬化体である絶縁層２’（図１（ｂ）参照）となり、その結果、絶縁層２が基板４に直接接合されることになる。一方、絶縁層２は銅箔１上に塗布および乾燥により形成されているので、両者は直接接合されている。
【００２１】
この加熱加圧接合は２段階で行うことができる。まず第１段階として、真空雰囲気にて９０〜１５５℃の温度で２０〜６０分加熱する。その際に加える圧力は例えば２ＭＰａ以下である。好ましくは１００〜１４０℃の温度で１ＭＰａ程度の圧力を加える。次に第２段階として、１７０℃〜３００℃の温度で３０〜１２０分加熱する。その際に加える圧力は例えば２〜７ＭＰａである。好ましくは２００〜２５０℃の温度で３〜５ＭＰａの圧力を加える。その後任意の冷却速度にて冷却する。なお、第２段階において１６０℃以上の温度で真空雰囲気から大気圧に戻すとより密着性の良好な銅張積層板を得ることができるが、真空雰囲気のまま昇温を続けても構わない。また、加熱加圧接合は２段階でなく１段階で行うこともできる。
【００２２】
図２に、本発明の一実施形態である銅張積層板の製造方法の他の例を模式的に示している。図１の例では銅箔１上に絶縁層２および接合層３を形成し、この銅箔１上の接合層３と基板４とを加熱加圧接合するようにしたが、図２に示すように、基板４上に絶縁層２および接合層３を形成し、この基板４上の接合層３と銅箔１とを加熱加圧接合するようにしてもよい。この図２の製造方法によっても、絶縁層２が銅箔１（銅層）と基板４にそれぞれ直接接合されている、本実施形態の銅張積層板が得られる。すなわち、接合層３はシリコーンレジンよりなり、絶縁層２のマトリックスもシリコーンレジンよりなるので、前述の加熱加圧接合により接合層３が絶縁層２に吸収されて、接合層３と絶縁層２が混然一体となった硬化体である絶縁層２’（図２（ｂ）参照）となり、その結果、絶縁層２が銅箔１に直接接合されることになる。一方、絶縁層２は基板４上に塗布および乾燥により形成されているので、両者は直接接合されている。
【００２３】
本実施形態の銅張積層板において絶縁層２のマトリックスは、前述のとおり、メチル基およびエチル基が全体の官能基のうち８０％以上を占めるシリコーンレジンであるが、絶縁層２のマトリックスは、メチル基およびエチル基が全体の官能基のうち９０％以上を占めるシリコーンレジンであることが好ましく、メチル基が全体の官能基のうち９０％以上を占めるシリコーンレジンであることがより好ましい。
なお、絶縁層２のマトリックスを、メチル基およびエチル基が全体の官能基のうち９０％以上を占めるシリコーンレジンとするには、前述の絶縁塗料の原料となるシリコーンレジンに含まれるアルキル基の９０％以上をメチル基およびエチル基とすればよい。また、絶縁層２のマトリックスを、メチル基が全体の官能基のうち９０％以上を占めるシリコーンレジンとするには、前述の絶縁塗料の原料となるシリコーンレジンに含まれるアルキル基の９０％以上をメチル基とすればよい。
いずれの場合も、前述の絶縁塗料の原料となるシリコーンレジンの平均分子量は、２５００〜３０万程度とすることができる。
【００２４】
本実施形態の銅張積層板において絶縁層２に分散させる無機フィラーは、所望の特性に応じて適宜選択することができる。例えば、特許文献１と同様に可視光および紫外光に対する高い反射率を得たい場合には、無機フィラーは、ＢＮ、ＺｒＯ２、Ａｌ２Ｏ３、ＳｉＯ２、ＣａＦ２、ＭｇＦ２、ダイヤモンドのいずれか１種または２種以上とすることができる。一方、高い熱伝導率（放熱性）を得たい場合には、ＡｌＮ、ダイヤモンド、ＳｉＣ、ｃ−ＢＮのいずれか１種または２種以上とすることができる。またこの場合、基板４は１５０Ｗ／ｍ・Ｋ以上の熱伝導率を有するものとすることが好ましい。１５０Ｗ／ｍ・Ｋ以上の熱伝導率を有する基板としては、アルミニウム、銅、銀、タングステン、炭素（カーボン（グラファイト、炭素繊維、カーボンナノチューブを含む。））、ダイヤモンドの単体または混合体などが挙げられる。なお、絶縁層２中の無機フィラーの割合は、例えば１０〜８５体積％とすることができる。また、無機フィラーの粒径は、平均粒径（Ｄ５０）で２.０μｍ以下であることが好ましい。
【実施例】
【００２５】
［実施例１］
室温で固体であって、官能基として炭素数１〜５のアルコキシ基、炭素数１〜５のアルキル基（ただし、アルキル基の９０％以上がメチル基）、およびヒドロキシル基を有する、重量平均分子量Ｍｗ＝３０００のシリコーンレジン１２質量部、Ｄ５０＝０．７μｍのＺｒＯ２フィラー７０質量部、１−ブタノール１８質量部を混合し、絶縁塗料（Ａ）を得た。
室温で固体であって、官能基として炭素数１〜５のアルコキシ基、炭素数１〜５のアルキル基（ただし、アルキル基の９０％以上がメチル基）、およびヒドロキシル基を有する、重量平均分子量Ｍｗ＝３０００のシリコーンレジン４５質量部、１−ブタノール５５質量部を混合し、接合塗料（Ｂ）を得た。
【００２６】
プリント配線基板用の片面粗化処理銅箔（古河電気工業株式会社製  ＧＴＳ−ＭＰ  ３５μｍｔ）にドクターブレード法により絶縁塗料（Ａ）を厚み５５μｍｔになるように粗化処理面に塗工し、１７５℃／１５分の乾燥を実施し、絶縁膜付銅箔（Ｃ）を得た。
絶縁膜付銅箔（Ｃ）の絶縁膜上に、マイクログラビア法により接合塗料（Ｂ）を厚み１０μｍｔになるように塗工し、１００℃／１０分の乾燥を実施し、接合層付絶縁膜付銅箔（Ｄ）を得た。
【００２７】
１ｍｍｔのＡｌ板（Ａ５０５２）を１００℃の純水中で５分間煮沸処理を施し、Ａｌ板表面に−ＯＨ基を付与し、Ａｌ基板（Ｅ）を得た。
Ａｌ基板（Ｅ）に接合層付絶縁膜付銅箔（Ｄ）を、接合層が（Ｄ）と（Ｅ）の接触面に来るように積層させ、２５０℃／３．５ＭＰａで１時間真空加圧積層を実施し、絶縁層（前記（Ａ）（Ｂ）に由来の部分）のマトリックスであるシリコーンレジンが有する官能基のうち９０％がメチル基であり、他の官能基として炭素数１〜５のアルコキシ基、炭素数２〜５のアルキル基およびヒドロキシル基を有する、三次元網目構造を持ったシリコーン硬化体の銅張積層基板を得た。
【００２８】
得られた銅張積層基板の絶縁層の厚さは約５０μｍであり、絶縁層中のＺｒＯ２フィラーの割合は約６０体積％であった。
また、得られた銅張積層基板の耐電圧はＡＣ８０ｋＶ／ｍｍ、ＤＣ１５０ｋＶ／ｍｍであった。銅張積層基板を雰囲気温度６０℃、雰囲気湿度８０％の環境下に１０００時間暴露した後に耐電圧を測定したところ、ＡＣ８０ｋＶ／ｍｍ、ＤＣ１５０ｋＶ／ｍｍであり、劣化は認められなかった。銅張積層基板の絶縁層について、ガスクロマトグラフィー質量分析（ＧＣ／ＭＳ）により低分子シロキサンの検出を試みたが、低分子シロキサンに相当するＤ３〜Ｄ１２のいずれも検出されなかった。
【００２９】
図３に、得られた銅張積層板の断面写真を示している。図３より、絶縁層２が銅層１と基板２にそれぞれ直接接合されていることが確認された。また、絶縁層２と基板４との接合界面に注目すると、絶縁層２と基板４との接合界面の一部が無機フィラーを含まない絶縁層２ａで構成されていた。
なお、前述した図１の製造方法では絶縁層２上に接合層３を形成するが、前述のとおり加熱加圧接合により接合層３が絶縁層２に吸収されて混然一体となる。すなわち、図３において絶縁層２と基板４との接合界面に表れている無機フィラーを含まない絶縁層２ａは、前述の加熱加圧接合により接合層３と絶縁層２が混然一体となった絶縁層２’（図１（ｂ）参照）の一部であり、本発明において「直接接合されている」とは、無機フィラーを含まない絶縁層２ａを有しない接合形態を含むことはもとより、図３のように無機フィラーを含まない絶縁層２ａを有する接合形態も含む概念であり、例えば、前記特許文献１のような接着層や接着剤の層を有さないということである。
【００３０】
また、本実施形態において、「銅箔上」、「絶縁層上」、「基板上」とは、上下の位置関係を限定するものではない。すなわち、「銅箔上」、「絶縁層上」、「基板上」とは、言い換えれば「銅箔の一面側」、「絶縁層の一面側」、「基板の一面側」という意味であり、図１および図２を上下逆転した形態や、図１および図２を鉛直にした形態を含む概念である。
【００３１】
［実施例２］
室温で固体であって、官能基として炭素数１〜５のアルコキシ基、炭素数１〜５のアルキル基（ただし、アルキル基の９０％以上がメチル基）、およびヒドロキシル基を有する、重量平均分子量Ｍｗ＝２７５０００のシリコーンレジン１２質量部、Ｄ５０＝０．７μｍのＺｒＯ２フィラー７０質量部、１−ブタノール１８質量部を混合し、絶縁塗料（Ａ）を得た。
室温で固体であって、官能基として炭素数１〜５のアルコキシ基、炭素数１〜５のアルキル基（ただし、アルキル基の９０％以上がメチル基）、およびヒドロキシル基を有する、重量平均分子量Ｍｗ＝２７５０００のシリコーンレジン４５質量部、１−ブタノール５５質量部を混合し、接合塗料（Ｂ）を得た。
【００３２】
プリント配線基板用の片面粗化処理銅箔（古河電気工業株式会社製  ＧＴＳ−ＭＰ  ３５μｍｔ）にドクターブレード法により絶縁塗料（Ａ）を厚み５５μｍｔになるように粗化処理面に塗工し、１７５℃／１５分の乾燥を実施し、絶縁膜付銅箔（Ｃ）を得た。
絶縁膜付銅箔（Ｃ）の絶縁膜上に、マイクログラビア法により接合塗料（Ｂ）を厚み１０μｍｔになるように塗工し、１００℃／１０分の乾燥を実施し、接合層付絶縁膜付銅箔（Ｄ）を得た。
【００３３】
１ｍｍｔのＡｌ板（Ａ５０５２）を１００℃の純水中で５分間煮沸処理を施し、Ａｌ板表面に−ＯＨ基を付与し、Ａｌ基板（Ｅ）を得た。
Ａｌ基材（Ｅ）に接合層付絶縁膜付銅箔（Ｄ）を、接合層が（Ｄ）と（Ｅ）の接触面に来るように積層させ、２５０℃／３．５ＭＰａで１時間真空加圧積層を実施し、絶縁層のマトリックスであるシリコーンレジンが有する官能基のうち９０％がメチル基であり、他の官能基として炭素数１〜５のアルコキシ基、炭素数２〜５のアルキル基およびヒドロキシル基を有する、三次元網目構造を持ったシリコーン硬化体の銅張積層基板を得た。
【００３４】
得られた銅張積層基板の絶縁層の厚さは約５０μｍであり、絶縁層中のＺｒＯ２フィラーの割合は約６０体積％であった。
また、得られた銅張積層基板の耐電圧はＡＣ８０ｋＶ／ｍｍ、ＤＣ１５０ｋＶ／ｍｍであった。銅張積層基板を雰囲気温度６０℃、雰囲気湿度８０％の環境下に１０００時間暴露した後に耐電圧を測定したところ、ＡＣ８０ｋＶ／ｍｍ、ＤＣ１５０ｋＶ／ｍｍであり、劣化は認められなかった。銅張積層基板の絶縁層について、ガスクロマトグラフィー質量分析（ＧＣ／ＭＳ）により低分子シロキサンの検出を試みたが、低分子シロキサンに相当するＤ３〜Ｄ１２のいずれも検出されなかった。
【００３５】
［比較例１］
室温で液体であって、官能基として炭素数１〜５のアルコキシ基、炭素数１〜５のアルキル基（ただし、アルキル基の９０％以上がメチル基）、およびヒドロキシル基を有する、重量平均分子量Ｍｗ＝２７５０００のシリコーンゴム１２質量部、Ｄ５０＝０．７μｍのＺｒＯ２フィラー７０質量部、１−ブタノール１８質量部を混合し、絶縁塗料（Ａ）を得た。
室温で液体であって、官能基として炭素数１〜５のアルコキシ基、炭素数１〜５のアルキル基（ただし、アルキル基の９０％以上がメチル基）、およびヒドロキシル基を有する、重量平均分子量Ｍｗ＝２７５０００のシリコーゴム４５質量部、１−ブタノール５５質量部を混合し、接合塗料（Ｂ）を得た。
【００３６】
プリント配線基板用の片面粗化処理銅箔（古河電気工業株式会社製  ＧＴＳ−ＭＰ  ３５μｍｔ）にドクターブレード法により絶縁塗料（Ａ）を厚み５５μｍｔになるように粗化処理面に塗工し、１７５℃／１５分の乾燥を実施し、絶縁膜付銅箔（Ｃ）を得た。
絶縁膜付銅箔（Ｃ）の絶縁膜上に、マイクログラビア法により接合塗料（Ｂ）を厚み１０μｍｔになるように塗工し、１００℃／１０分の乾燥を実施し、接合層付絶縁膜付銅箔（Ｄ）を得た。
【００３７】
１ｍｍｔのＡｌ板（Ａ５０５２）を１００℃の純水中で５分間煮沸処理を施し、Ａｌ板表面に−ＯＨ基を付与し、Ａｌ基板（Ｅ）を得た。
Ａｌ基板（Ｅ）に接合層付絶縁膜付銅箔（Ｄ）を、接合層が（Ｄ）と（Ｅ）の接触面に来るように積層させ、２５０℃／３．５ＭＰａで１時間真空加圧積層を実施し、絶縁層のマトリックスであるシリコーンゴムが有する官能基のうち９０％がメチル基であり、他の官能基として炭素数１〜５のアルコキシ基、炭素数２〜５のアルキル基およびヒドロキシル基を有する、二次元鎖状構造を持ったシリコーン硬化体の銅張積層基板を得た。
【００３８】
得られた銅張積層基板の絶縁層の厚さは約５０μｍであり、絶縁層中のＺｒＯ２フィラーの割合は約６０体積％であった。
また、得られた銅張積層基板の耐電圧はＡＣ８０ｋＶ／ｍｍ、ＤＣ１５０ｋＶ／ｍｍであった。銅張積層基板を雰囲気温度６０℃、雰囲気湿度８０％の環境下に１０００時間暴露した後に耐電圧を測定したところ、その耐電圧はＡＣ６０ｋＶ／ｍｍ、ＤＣ１１０ｋＶ／ｍｍであり、劣化が見られた。
また、銅張積層基板の絶縁層について、ガスクロマトグラフィー質量分析（ＧＣ／ＭＳ）により低分子シロキサンの検出を試みたところ、低分子シロキサンに相当するＤ３〜Ｄ１２が確認された。
【符号の説明】
【００３９】
１  銅箔（銅層）
２  絶縁層
２’  接合層と絶縁層が混然一体となった絶縁層
２ａ  無機フィラーを含まない絶縁層
３  接合層
４  基板
【要約】
【課題】放熱性と耐電圧とを両立させることのできる銅張積層板を提供する。
【解決手段】銅層１、絶縁層２および基板４をこの順に有し、絶縁層２は、メチル基およびエチル基が全体の官能基のうち８０％以上を占めるシリコーンレジンのマトリックス中に無機フィラーが分散した組織を有し、絶縁層２が銅層１と基板４にそれぞれ直接接合されている、銅張積層板。
【選択図】図３【図１】
0006730503.tif 000002
【図２】
0006730503.tif 000003
【図３】
0006730503.tif 000004
【図４】
0006730503.tif 000005